СПОСОБ ПОЛУЧЕНИЯ ФОТОКАТАЛИЧЕСКИХ МАТЕРИАЛОВ

1. Способ получения раствора аморфного пероксида металла, включающий:
смешивание пероксида водорода и смеси аморфного гидроксида металла для получения смеси пероксида водорода и аморфного гидроксида металла и
одновременное нагревание и воздействие давлением, превышающим атмосферное давление, на смесь пероксида водорода и аморфного гидроксида металла в течение периода времени, необходимого для получения раствора аморфного гидроксида металла.
2. Способ по п.1, дополнительно включающий получение смеси аморфного гидроксида металла.
3. Способ по п.1, в котором получение смеси аморфного гидроксида металла включает:
примешивание водного аммиака к солевому раствору металла с образованием аморфного гидроксида металла и
промывание и отделение аморфного гидроксида металла.
4. Способ по п.1, дополнительно включающий добавление увлажняющего агента к смеси пероксида водорода и аморфного гидроксида металла перед одновременным нагреванием и воздействием давлением для получения смеси пероксида водорода/аморфного гидроксида металла/увлажняющего агента.
5. Способ по п.1, в котором одновременное нагревание и воздействие давлением, превышающим атмосферное давление, включает нагревание смеси пероксида водорода и аморфного гидроксида металла до температуры между приблизительно 90 и 250°С.
6. Способ по п.1, дополнительно включающий перемешивание смеси пероксида водорода и аморфного гидроксида металла одновременно с нагреванием и воздействием давления на смесь пероксида водорода и аморфного гидроксида металла.
7. Способ по п.1, в котором:
раствор аморфного пероксида металла представляет собой раствор аморфного пероксида титана;
смесь аморфного гидроксида металла представляет собой смесь аморфного гидроксида титана и
одновременное нагревание и воздействие давлением, превышающим атмосферное давление, на смесь пероксида водорода и аморфного гидроксида металла в течение некоторого периода времени включает одновременное нагревание до температуры между приблизительно 90 и 250°С, и воздействие давлением в течение периода времени, составляющего около 1-2 ч, для образования раствора аморфного пероксида титана.
8. Способ по п.1, дополнительно включающий контроль температуры смеси пероксида водорода и аморфного гидроксида металла при одновременном нагревании и воздействии давлением, превышающим атмосферное давление, на смесь пероксида водорода и аморфного гидроксида металла в течение некоторого периода времени.
9. Способ по п.1, дополнительно включающий контроль уровня рН смеси пероксида водорода и аморфного гидроксида металла при одновременном нагревании и воздействии давлением, превышающим атмосферное давление, на смесь пероксида водорода и аморфного гидроксида металла в течение некоторого периода времени.
10. Способ получения раствора аморфного пероксида металла, включающий:
смешивание пероксида водорода, смеси аморфного гидроксида металла и увлажняющего агента для образования смеси пероксида водорода/аморфного гидроксида металла/увлажняющего агента и
обработку смеси пероксида водорода/аморфного гидроксида металла/увлажняющего агента для образования раствора аморфного гидроксида металла.
11. Способ по п.10, в котором обработка смеси пероксида водорода/аморфного гидроксида металла/увлажняющего агента включает одновременное нагревание и воздействие давлением, превышающим атмосферное давление, на смесь пероксида водорода/аморфного гидроксида металла/увлажняющего агента в течение периода времени, достаточного для образования раствора аморфного гидроксида металла.
12. Способ по п.11, дополнительно включающий перемешивание смеси пероксида водорода/аморфного гидроксида металла/увлажняющего агента одновременно с нагреванием и воздействием давлением.
13. Способ по п.10, дополнительно включающий приготовление смеси аморфного гидроксида металла.
14. Способ по п.13, в котором получение смеси аморфного гидроксида металла включает
примешивание водного аммиака к солевому раствору металла с образованием аморфного гидроксида металла и
промывание и отделение аморфного гидроксида металла.
15. Способ по п.10, в котором:
раствор аморфного пероксида металла представляет собой раствор аморфного пероксида титана;
смесь аморфного пероксида металла представляет собой смесь аморфного пероксида титана и
одновременное нагревание и воздействие давлением, превышающим атмосферное давление, на смесь пероксида водорода/аморфного гидроксида металла/увлажняющего агента в течение некоторого периода времени для образования раствора аморфного пероксида металла включает одновременное нагревание до температуры, составляющей приблизительно от 90 до 250°С, и воздействие давлением в течение периода времени, составляющего около 1-2 ч, для образования раствора аморфного пероксида титана.
16. Способ получения фотокаталитического раствора оксида металла анатаза, включающий:
приготовление раствора аморфного пероксида металла и
одновременное нагревание и воздействие давлением, превышающим атмосферное давление, на приготовленный раствор аморфного пероксида металла в течение периода времени, достаточного для образования раствора оксида металла анатаза.
17. Способ получения по п.16, в котором получение раствора аморфного пероксида металла включает:
смешивание пероксида водорода и приготовленной смеси аморфного гидроксида металла для образования смеси пероксида водорода и аморфного гидроксида металла и
одновременное нагревание и воздействие давлением, превышающим атмосферное давление, на смесь пероксида водорода и аморфного гидроксида металла в течение периода времени, достаточного для образования раствора аморфного пероксида металла.
18. Способ по п.17, дополнительно включающий получение раствора аморфного гидроксида металла.
19. Способ по п.16, в котором получение раствора аморфного гидроксида металла включает:
получение смеси аморфного гидроксида металла;
смешивание пероксида водорода и приготовленного аморфного гидроксида металла для образования смеси пероксида водорода и аморфного гидроксида металла и
обработку смеси пероксида водорода и аморфного гидроксида металла для образования раствора аморфного пероксида металла.
20. Способ по п.19, в котором обработка смеси пероксида водорода и аморфного гидроксида металла включает одновременное нагревание и воздействие давлением, превышающим атмосферное давление, на смесь пероксида водорода и аморфного гидроксида металла в течение периода времени, необходимого для образования раствора аморфного пероксида металла.
21. Способ по п.19, в дополнительно включающий добавление увлажняющего агента к смеси пероксида водорода и аморфного гидроксида металла перед ее обработкой.
22. Способ по п.21, в котором обработка смеси пероксида водорода и аморфного гидроксида металла включает одновременное нагревание и воздействие давлением, превышающим атмосферное давление, на смесь пероксида водорода и аморфного гидроксида металла в течение периода времени, необходимого для образования раствора аморфного пероксида металла.
23. Способ по п.16, в котором:
раствор аморфного пероксида металла представляет собой раствор аморфного пероксида титана, а
раствор оксида металла анатаза представляет собой раствор оксида титана анатаза.
24. Способ по п.23, в котором одновременное нагревание и воздействие давлением, превышающим атмосферное давление, на полученный раствор аморфного пероксида титана в течение некоторого периода времени для образования раствора оксида титана анатаза включает нагревание полученного раствора аморфного пероксида титана до температуры, составляющей приблизительно от 90 до 250°С, при воздействии давлением до образования раствора оксида титана анатаза.
25. Способ нанесения фотокаталитического раствора оксида титана анатаза на подложку, включающий:
получение раствора аморфного пероксида металла, включающее одновременное нагревание и воздействие давлением, превышающим атмосферное давление, на смесь пероксида водорода и аморфного гидроксида металла в течение периода времени, достаточного для образования раствора аморфного пероксида металла,
образование фотокаталитического раствора оксида металла анатаза из раствора аморфного пероксида металла и
нанесение раствора фотокаталитического оксида металла анатаза на подложку.
26. Способ по п.25, в котором нанесение раствора фотокаталитического оксида металла анатаза на подложку включает нанесение раствора фотокаталитического оксида металла анатаза в виде покрытия на поверхность подложки.
27. Способ по п.25, в котором нанесение раствора фотокаталитического оксида металла анатаза на подложку включает интегрирование раствора фотокаталитического оксида металла анатаза в подложку.
28. Способ по п.27, в котором интегрирование раствора фотокаталитического оксида металла анатаза в подложку включает диспергирование раствора фотокаталитического оксида металла анатаза в подложке таким образом, что раствор оксида металла анатаза оказывается распределенным по всей подложке.